(57)【要約】【課題】毒性、環境汚染性が低く、かつ速硬化性を有し、耐水性に優れたオルガノポリシロキサン用硬化触媒を提供する。【解決手段】一般式（１）：    【化１】2004231649.tif 000017（式中、Ｒ1、Ｒ2、Ｒ3、Ｒ4は相互に同一または異なって、それぞれ炭素原子数１〜１０の炭化水素基、ｎは０〜３の整数であり、ｎが２または３のとき、２つまたは３つのＲ1は相互に同一であっても、異なっていてもよい）で表されるジルコニウム化合物からなることを特徴とするオルガノポリシロキサン用硬化触媒。【選択図】なし【特許請求の範囲】
【請求項１】
一般式（１）：
【化１】
2004231649.tif 000012
（式中、Ｒ1、Ｒ2、Ｒ3、Ｒ4は相互に同一または異なって、それぞれ炭素原子数１〜１０の炭化水素基、ｎは０〜３の整数であり、ｎが２または３のとき、２つまたは３つのＲ1は相互に同一であっても、異なっていてもよい）で表されるジルコニウム化合物。
【請求項２】
一般式（１）：
【化２】
2004231649.tif 000013
（式中、Ｒ1、Ｒ2、Ｒ3、Ｒ4は相互に同一または異なって、それぞれ炭素原子数１〜１０の炭化水素基、ｎは０〜３の整数であり、ｎが２または３のとき、２つまたは３つのＲ1は相互に同一であっても、異なっていてもよい）で表されるジルコニウム化合物の１種または２種以上からなることを特徴とするオルガノポリシロキサン用硬化触媒。
【請求項３】
一般式（１）：
【化３】
2004231649.tif 000014
（式中、Ｒ1、Ｒ2、Ｒ3、Ｒ4は相互に同一または異なって、それぞれ炭素原子数１〜１０の炭化水素基、ｎは０〜３の整数であり、ｎが２または３のとき、２つまたは３つのＲ1は相互に同一であっても、異なっていてもよい）で表されるジルコニウム化合物の１種または２種以上と、一般式（２）：
（Ｒ5−Ｏ）4−Ｚｒ      （２）
（式中、Ｒ5は相互に同一または異なって、それぞれ炭素原子数１〜１０の炭化水素基を表す）で表されるテトラアルコキシジルコニウムとの混合物からなることを特徴とするオルガノポリシロキサン用硬化触媒。
【請求項４】
分子末端または側鎖に加水分解性基と結合したケイ素原子を１分子中に少なくとも１個有するオルガノポリシロキサン（Ａ）１００重量部と、一般式（１）：
【化４】
2004231649.tif 000015
（式中、Ｒ1、Ｒ2、Ｒ3、Ｒ4は相互に同一または異なって、それぞれ炭素原子数１〜１０の炭化水素基、ｎは０〜３の整数であり、ｎが２または３のとき、２つまたは３つのＲ1は相互に同一であっても、異なっていてもよい）で表されるジルコニウム化合物の１種または２種以上からなる硬化触媒（Ｂ）０．１〜２０重量部とからなることを特徴とする湿気硬化型オルガノポリシロキサン組成物。
【請求項５】
一般式（１）において、Ｒ1、Ｒ2、Ｒ3、Ｒ4が相互に同一または異なって、それぞれ炭素原子数１〜４の炭化水素基（ｎが２または３のとき、２つまたは３つのＲ1は相互に同一であっても、異なっていてもよい）である請求項４に記載の湿気硬化型オルガノポリシロキサン組成物。
【請求項６】
一般式（１）において、Ｒ1がイソプロピル、ブチル、イソブチル、ｓｅｃ−ブチルまたはｔｅｒｔ−ブチルであり、Ｒ2、Ｒ3、Ｒ4が相互に同一または異なって、メチル、エチル、プロピル、イソプロピル、ブチル、イソブチル、ｓｅｃ−ブチルまたはｔｅｒｔ−ブチルである請求項４に記載の湿気硬化型オルガノポリシロキサン組成物。
【請求項７】
分子末端または側鎖に加水分解性基と結合したケイ素原子を１分子中に少なくとも１個有するオルガノポリシロキサン（Ａ）１００重量部と、一般式（１）：
【化５】
2004231649.tif 000016
（式中、Ｒ1、Ｒ2、Ｒ3、Ｒ4は相互に同一または異なって、それぞれ炭素原子数１〜１０の炭化水素基、ｎは０〜３の整数であり、ｎが２または３のとき、２つまたは３つのＲ1は相互に同一であっても、異なっていてもよい）で表されるジルコニウム化合物の１種または２種以上と、一般式（２）：
（Ｒ5−Ｏ）4−Ｚｒ      （２）
（式中、Ｒ5は相互に同一または異なって、それぞれ炭素原子数１〜１０の炭化水素基を表す）で表されるテトラアルコキシジルコニウムとの混合物からなる硬化触媒（Ｃ）０．１〜２０重量部とからなることを特徴とする湿気硬化型オルガノポリシロキサン組成物。
【請求項８】
一般式（１）において、Ｒ1、Ｒ2、Ｒ3、Ｒ4が相互に同一または異なって、それぞれ炭素原子数１〜４の炭化水素基（ｎが２または３のとき、２つまたは３つのＲ1は相互に同一であっても、異なっていてもよい）であり、一般式（２）において、Ｒ5が炭素原子数１〜４の炭化水素基（４つのＲ5は相互に同一であっても、異なっていてもよい）である請求項７に記載の湿気硬化型オルガノポリシロキサン組成物。
【請求項９】
一般式（１）において、Ｒ1がイソプロピル、ブチル、イソブチル、ｓｅｃ−ブチルまたはｔｅｒｔ−ブチルであり、Ｒ2、Ｒ3、Ｒ4が相互に同一または異なって、メチル、エチル、プロピル、イソプロピル、ブチル、イソブチル、ｓｅｃ−ブチルまたはｔｅｒｔ−ブチルであり、一般式（２）において、Ｒ5がイソプロピル、ブチル、イソブチル、ｓｅｃ−ブチルまたはｔｅｒｔ−ブチルである請求項７に記載の湿気硬化型オルガノポリシロキサン組成物。
【発明の詳細な説明】
【技術分野】
【０００１】
本発明は、新規ジルコニウム化合物、速硬化性能を有し、毒性、環境汚染性の少ないオルガノポリシロキサン用硬化触媒およびそれを含有する湿気硬化型オルガノポリシロキサン組成物に関する。
【背景技術】
【０００２】
室温で硬化してゴム弾性体を生成する１液型の湿気硬化型ゴム組成物として、オルガノポリシロキサン組成物は広範囲に使用されている。オルガノシロキサンが架橋重合した−Ｓｉ−Ｏ−結合を主鎖とするシロキサンの高分子化合物はシリコーンゴムの名称で呼ばれ、撥水性、耐熱性、耐候性、耐寒性、電気絶縁性などの性質に優れていることから建築、土木工業、電気、電子工業、自動車工業などの分野で広く使用されている。
【０００３】
また、１液型の湿気硬化型ゴム組成物は、一般に硬化速度が速く、また使用前にベースポリマーや架橋剤、触媒などの各種添加剤を秤量し、混合する必要がないため、２液型のものに比べ液の混合調整などの必要がないなど、作業性の点で優れている。
【０００４】
オルガノポリシロキサンがポリマー化し、硬化物となる過程における反応機構は、水共存下における加水分解性ケイ素含有基の縮合反応もしくは付加反応によるとされており、ポリマー化が進行し３次元網目構造のポリマー硬化体が形成されるものと考えられている。この反応において硬化を速やかに進行させるために、硬化触媒が使用される。
【０００５】
この加水分解性ケイ素含有基を有するオルガノポリシロキサンの硬化触媒として、従来から錫カルボン酸塩化合物、アルキル錫塩化合物、鉛カルボン酸塩化合物などが知られている。
【０００６】
しかし、鉛化合物は環境への負荷が大きく、錫化合物は内分泌撹乱物質として生体への影響が懸念されていることから、使用に際しては十分な注意が必要となる。
【０００７】
こうした環境汚染の惧れのある物質を使用しない湿気硬化型組成物として、カルボン酸とアミンの併用触媒（例えば、特許文献１参照）、また、安全性の問題の少ないビスマス化合物（例えば、特許文献２参照）を使用することが提案されているが、いずれも、施工時に充分な硬化速度が得られないという問題点がある。また、ジイソプロポキシチタンビス（アルキルアセトアセテート）などのチタン酸エステル化合物を触媒として使用することが提案されている（例えば、特許文献３、４参照）が、組成物中の添加剤や充填剤中に含まれる水分で分解されやすく、また、施工時の湿度により、硬化速度にばらつきが生じるため、安定した硬化物が得られないなどの問題点があった。
【０００８】
【特許文献１】特開平８−４１３５８号公報
【特許文献２】特開平５−３９４２８号公報
【特許文献３】特開昭６０−１６１４５７号公報
【特許文献４】特公昭６３−４２９４２号公報
【発明の開示】
【発明が解決しようとする課題】
【０００９】
本発明は、前記従来技術の問題点に鑑みて、毒性、環境汚染性が低く、実用的な硬化速度を持ち、安定に働くオルガノポリシロキサン用硬化触媒を提供することを課題とする。
【課題を解決するための手段】
【００１０】
そこで、本発明者らは、毒性、環境汚染性が低く、かつ速硬化性を有し、耐水性に優れたオルガノポリシロキサン用硬化触媒および湿気硬化型オルガノポリシロキサン組成物を開発すべく鋭意検討し、本発明に至った。
【００１１】
すなわち、本発明は次のジルコニウム化合物、オルガノポリシロキサン用硬化触媒および湿気硬化型オルガノポリシロキサン組成物を提供する。
（１）一般式（１）：
【００１２】
【化１】
2004231649.tif 000002
【００１３】
（式中、Ｒ1、Ｒ2、Ｒ3、Ｒ4は相互に同一または異なって、それぞれ炭素原子数１〜１０の炭化水素基、ｎは０〜３の整数であり、ｎが２または３のとき、２つまたは３つのＲ1は相互に同一であっても、異なっていてもよい）で表されるジルコニウム化合物。
【００１４】
（２）一般式（１）：
【００１５】
【化２】
2004231649.tif 000003
【００１６】
（式中、Ｒ1、Ｒ2、Ｒ3、Ｒ4は相互に同一または異なって、それぞれ炭素原子数１〜１０の炭化水素基、ｎは０〜３の整数であり、ｎが２または３のとき、２つまたは３つのＲ1は相互に同一であっても、異なっていてもよい）で表されるジルコニウム化合物の１種または２種以上からなることを特徴とするオルガノポリシロキサン用硬化触媒。
【００１７】
（３）一般式（１）：
【００１８】
【化３】
2004231649.tif 000004
【００１９】
（式中、Ｒ1、Ｒ2、Ｒ3、Ｒ4は相互に同一または異なって、それぞれ炭素原子数１〜１０の炭化水素基、ｎは０〜３の整数であり、ｎが２または３のとき、２つまたは３つのＲ1は相互に同一であっても、異なっていてもよい）で表されるジルコニウム化合物の１種または２種以上と、一般式（２）：
（Ｒ5−Ｏ）4−Ｚｒ      （２）
（式中、Ｒ5は相互に同一または異なって、それぞれ炭素原子数１〜１０の炭化水素基を表す）で表されるテトラアルコキシジルコニウムとの混合物からなることを特徴とするオルガノポリシロキサン用硬化触媒。
【００２０】
（４）分子末端または側鎖に加水分解性基と結合したケイ素原子を１分子中に少なくとも１個有するオルガノポリシロキサン（Ａ）１００重量部と、一般式（１）：
【００２１】
【化４】
2004231649.tif 000005
【００２２】
（式中、Ｒ1、Ｒ2、Ｒ3、Ｒ4は相互に同一または異なって、それぞれ炭素原子数１〜１０の炭化水素基、ｎは０〜３の整数であり、ｎが２または３のとき、２つまたは３つのＲ1は相互に同一であっても、異なっていてもよい）で表されるジルコニウム化合物の１種または２種以上からなる硬化触媒（Ｂ）０．１〜２０重量部とからなることを特徴とする湿気硬化型オルガノポリシロキサン組成物。
【００２３】
（５）一般式（１）において、Ｒ1、Ｒ2、Ｒ3、Ｒ4が相互に同一または異なって、それぞれ炭素原子数１〜４の炭化水素基（ｎが２または３のとき、２つまたは３つのＲ1は相互に同一であっても、異なっていてもよい）である前記（４）項に記載の湿気硬化型オルガノポリシロキサン組成物。
【００２４】
（６）一般式（１）において、Ｒ1がイソプロピル、ブチル、イソブチル、ｓｅｃ−ブチルまたはｔｅｒｔ−ブチルであり、Ｒ2、Ｒ3、Ｒ4が相互に同一または異なって、メチル、エチル、プロピル、イソプロピル、ブチル、イソブチル、ｓｅｃ−ブチルまたはｔｅｒｔ−ブチルであ前記（４）項に記載の湿気硬化型オルガノポリシロキサン組成物。
【００２５】
（７）分子末端または側鎖に加水分解性基と結合したケイ素原子を１分子中に少なくとも１個有するオルガノポリシロキサン（Ａ）１００重量部と、一般式（１）：
【００２６】
【化５】
2004231649.tif 000006
【００２７】
（式中、Ｒ1、Ｒ2、Ｒ3、Ｒ4は相互に同一または異なって、それぞれ炭素原子数１〜１０の炭化水素基、ｎは０〜３の整数であり、ｎが２または３のとき、２つまたは３つのＲ1は相互に同一であっても、異なっていてもよい）で表されるジルコニウム化合物の１種または２種以上と、一般式（２）：
（Ｒ5−Ｏ）4−Ｚｒ      （２）
（式中、Ｒ5は相互に同一または異なって、それぞれ炭素原子数１〜１０の炭化水素基を表す）で表されるテトラアルコキシジルコニウムとの混合物からなる硬化触媒（Ｃ）０．１〜２０重量部とからなることを特徴とする湿気硬化型オルガノポリシロキサン組成物。
【００２８】
（８）一般式（１）において、Ｒ1、Ｒ2、Ｒ3、Ｒ4が相互に同一または異なって、それぞれ炭素原子数１〜４の炭化水素基（ｎが２または３のとき、２つまたは３つのＲ1は相互に同一であっても、異なっていてもよい）であり、一般式（２）において、Ｒ5が炭素原子数１〜４の炭化水素基（４つのＲ5は相互に同一であっても、異なっていてもよい）である前記（７）項に記載の湿気硬化型オルガノポリシロキサン組成物。
【００２９】
（９）一般式（１）において、Ｒ1がイソプロピル、ブチル、イソブチル、ｓｅｃ−ブチルまたはｔｅｒｔ−ブチルであり、Ｒ2、Ｒ3、Ｒ4が相互に同一または異なって、メチル、エチル、プロピル、イソプロピル、ブチル、イソブチル、ｓｅｃ−ブチルまたはｔｅｒｔ−ブチルであり、一般式（２）において、Ｒ5がイソプロピル、ブチル、イソブチル、ｓｅｃ−ブチルまたはｔｅｒｔ−ブチルである前記（７）項に記載の湿気硬化型オルガノポリシロキサン組成物。
【発明の効果】
【００３０】
前記特定のジルコニウム化合物を硬化触媒として含有する本発明の湿気硬化型組成物は、従来の湿気硬化型組成物に比べ早く硬化する。また、各種添加剤に微量に含まれる水分で失活することなく安定的に使用可能である。また、錫化合物を硬化触媒として使用しないため内分泌撹乱物質による生体への影響、環境への影響の心配のない硬化型組成物である。このような湿気硬化型組成物は、シーリング剤、コーティング剤、弾性接着剤として有用である。
【発明を実施するための最良の形態】
【００３１】
本発明のジルコニウム化合物は下記一般式（１）：
【００３２】
【化６】
2004231649.tif 000007
【００３３】
（式中、Ｒ1、Ｒ2、Ｒ3、Ｒ4は相互に同一または異なって、それぞれ炭素原子数１〜１０の炭化水素基、ｎは０〜３の整数であり、ｎが２または３のとき、２つまたは３つのＲ1は相互に同一であっても、異なっていてもよい）で表される新規化合物であり、オルガノポリシロキサンの硬化触媒として有用である。
【００３４】
本発明のオルガノポリシロキサン用硬化触媒（Ｂ）は、下記一般式（１）：
【００３５】
【化７】
2004231649.tif 000008
【００３６】
（式中、Ｒ1、Ｒ2、Ｒ3、Ｒ4は相互に同一または異なって、それぞれ炭素原子数１〜１０の炭化水素基、ｎは０〜３の整数であり、ｎが２または３のとき、２つまたは３つのＲ1は相互に同一であっても、異なっていてもよい）で表されるジルコニウム化合物の１種または２種以上からなるものである。該ジルコニウム化合物は、単体で用いても、２種以上の混合物として用いてもよい。
【００３７】
本発明のオルガノポリシロキサン用硬化触媒（Ｃ）は、下記一般式（１）：
【００３８】
【化８】
2004231649.tif 000009
【００３９】
（式中、Ｒ1、Ｒ2、Ｒ3、Ｒ4は相互に同一または異なって、それぞれ炭素原子数１〜１０の炭化水素基、ｎは０〜３の整数であり、ｎが２または３のとき、２つまたは３つのＲ1は相互に同一であっても、異なっていてもよい）で表される１種または２種以上のジルコニウム化合物と、下記一般式（２）：
（Ｒ5−Ｏ）4−Ｚｒ      （２）
（式中、Ｒ5は相互に同一または異なって、それぞれ炭素原子数１〜１０の炭化水素基を表す）で表されるテトラアルコキシジルコニウムの混合物からなるものである。該硬化触媒（Ｃ）は、硬化触媒（Ｂ）に比べて、速硬化性を有し、触媒活性において優れている。
【００４０】
本発明のオルガノポリシロキサン用硬化触媒（Ｃ）において、一般式（１）で表される１種または２種以上のジルコニウム化合物と一般式（２）で表されるテトラアルコキシジルコニウムの混合割合は、併用効果の観点から、前者１モルに対して後者１．５モル以下の範囲が好ましく、さらに好ましくは、前者１モルに対して後者０．００５〜１．５モルの範囲であり、特に好ましくは、前者１モルに対して後者０．０１〜０．５モルの範囲である。後者のテトラアルコキシジルコニウムが１．５モルを超えると、組成物中の添加剤や充填剤中に含まれる水分で分解されやすい等の耐水性上の問題を生じる傾向もある。
【００４１】
一般式（１）、（２）において、Ｒ1、Ｒ2、Ｒ3、Ｒ4、Ｒ5で示される炭素原子数１〜１０の炭化水素基としては、メチル、エチル、プロピル、イソプロピル、ブチル、イソブチル、ｓｅｃ−ブチル、ｔｅｒｔ−ブチル、ペンチル、ヘキシル、ヘプチル、オクチル、２−エチルヘキシル、ノニル、デシルなどの炭素原子数１〜１０の直鎖または分岐アルキル基などがあげられる。
【００４２】
好ましくは、Ｒ1、Ｒ2、Ｒ3、Ｒ4、Ｒ5は相互に同一または異なって、炭素原子数１〜４の炭化水素基である。炭素原子数１〜４の炭化水素基としては、メチル、エチル、プロピル、イソプロピル、ブチル、イソブチル、ｓｅｃ−ブチル、ｔｅｒｔ−ブチルなどの炭素原子数１〜４の直鎖または分岐アルキル基などがあげられる。さらに好ましくは、Ｒ1は炭素原子数３〜４の直鎖または分岐アルキル基、Ｒ2、Ｒ3、Ｒ4は同一または異なって、炭素原子数１〜４の直鎖または分岐アルキル基、Ｒ5は炭素原子数３〜４の直鎖または分岐アルキル基である。とくに好ましくは、Ｒ1はイソプロピル、ブチル、イソブチル、ｓｅｃ−ブチル、ｔｅｒｔ−ブチル、Ｒ2、Ｒ3、Ｒ4は同一または異なって、メチル、エチル、プロピル、イソプロピル、ブチル、イソブチル、ｓｅｃ−ブチル、ｔｅｒｔ−ブチルであり、Ｒ5はイソプロピル、ブチル、イソブチル、ｓｅｃ−ブチル、ｔｅｒｔ−ブチルである。
【００４３】
一般式（１）で表されるジルコニウム化合物の具体例としては、イソプロポキシトリス（トリメチルシロキシ）ジルコニウム、ブトキシトリス（トリメチルシロキシ）ジルコニウム、イソプロポキシトリス（トリイソプロピルシロキシ）ジルコニウム、ブトキシトリス（トリイソプロピルシロキシ）ジルコニウム、ジイソプロポキシビス（トリメチルシロキシ）ジルコニウム、ジブトキシビス（トリメチルシロキシ）ジルコニウム、ジイソプロポキシビス（トリエチルシロキシ）ジルコニウム、ジブトキシビス（トリエチルシロキシ）ジルコニウム、ジイソプロポキシビス（トリブチルシロキシ）ジルコニウム、ジブトキシビス（トリブチルシロキシ）ジルコニウム、ジイソプロポキシビス（トリイソプロピルシロキシ）ジルコニウム、ジブトキシビス（トリイソプロピルシロキシ）ジルコニウム、トリイソプロポキシトリメチルシロキシジルコニウム、トリブトキシトリメチルシロキシジルコニウム、トリイソプロポキシトリイソプロピルシロキシジルコニウム、トリブトキシトリイソプロピルシロキシジルコニウム、テトラ（トリメチルシロキシ）ジルコニウム、テトラ（トリエチルシロキシ）ジルコニウム、テトラ（トリイソプロピルシロキシ）ジルコニウム、テトラ（トリブチルシロキシ）ジルコニウムなどがあげられる。
【００４４】
一般式（２）で表されるテトラアルコキシジルコニウムの具体例としては、テトラメトキシジルコニウム、テトラエトキシジルコニウム、テトラプロポキシジルコニウム、テトライソプロポキシジルコニウム、テトラブトキシジルコニウム、テトラｓｅｃ−ブトキシジルコニウム、テトラｔｅｒｔ−ブトキシジルコニウムなどがあげられる。
【００４５】
一般式（１）で表されるジルコニウム化合物は、たとえばテトラアルコキシジルコニウムとトリアルキルシラノールを、ｎが０、１、２または３の化合物が得られるように所定のモル比で反応させることにより製造できる。得られた反応生成物を蒸留などの常法により精製することにより、純度の高いジルコニウム化合物を得ることができる。反応生成物をそのまま硬化触媒として使用することもできる。
【００４６】
一般式（１）で表されるジルコニウム化合物と一般式（２）で表されるテトラアルコキシジルコニウムとの混合物は、予め製造された一般式（１）で表されるジルコニウム化合物と一般式（２）で表されるテトラアルコキシジルコニウムを混合することによって製造してもよく、あるいは一般式（２）で表されるテトラアルコキシジルコニウムとトリアルキルシラノールを反応させる際に、一般式（２）で表されるテトラアルコキシジルコニウムを過剰に使用することによっても得ることができる。
【００４７】
一般式（１）で表されるジルコニウム化合物は毒性、環境汚染性が低く、オルガノポリシロキサンの硬化触媒として使用した場合に、速硬化性を有し、組成物中の添加剤や充填剤中に含まれる水分で分解されにくく、また、施工時の湿度により、硬化速度にばらつきが生じず、速やかに安定した硬化物を与える。したがって、オルガノポリシロキサンを主剤とする湿気硬化型組成物、とくに１液型の湿気硬化型組成物における硬化触媒として有用である。一般式（１）で表されるジルコニウム化合物に一般式（２）で表れるテトラアルコキシジルコニウムを併用することにより、より優れた速硬化性が得られる。
【００４８】
本発明の湿気硬化型組成物は、分子末端または側鎖に加水分解性基と結合したケイ素原子を１分子中に少なくとも１個有するオルガノポリシロキサン（Ａ）１００重量部と、硬化触媒（Ｂ）または（Ｃ）０．１〜２０重量部とからなるものである。
【００４９】
本発明に用いるオルガノポリシロキサン（Ａ）は、主鎖がＳｉ−Ｏで表されるシロキサン結合で構成されたものであり、さらにシロキサン結合を構成するケイ素原子に有機基が結合しても良い。このような有機基としては、具体的にはメチル、エチル、プロピル、ブチルなどのアルキル基、シクロヘキシルなどのシクロアルキル基、ビニル、アリル、イソプロペニルなどのアルケニル基、フェニル、キシリルなどのアリール基、ベンジル、フェニルエチルなどのアラルキル基、およびこれら有機基の水素原子の全部もしくは一部がハロゲン原子で置換された基、例えばクロロメチル基、３，３，３−トリフルオロプロピル基などがある。
【００５０】
有機基が結合した主鎖は具体的には、
（−Ｓｉ（ＣＨ3）2−Ｏ−）ｍ
（−Ｓｉ（Ｃ2Ｈ5）2−Ｏ−）ｍ
（−Ｓｉ（Ｐｈ）2−Ｏ−）ｍ
（−Ｓｉ（ＣＨ＝ＣＨ2）2−Ｏ−）ｍ
などがある。ここで、Ｐｈはフェニル基、ｍは２以上の整数である。オルガノポリシロキサン（Ａ）は単独の主鎖から構成されていてもよく、あるいは２種以上の主鎖から構成されていてもよい。
【００５１】
オルガノポリシロキサン（Ａ）が有する加水分解性基と結合したケイ素原子（以下、加水分解性ケイ素含有基という場合がある）は、湿気の存在下に、または硬化触媒を使用したときに湿気の存在下に縮合反応を起こす基である。具体的には、ハロゲン化シリル基、アルコキシシリル基、アルケニルオキシシリル基、アシロキシシリル基、アミノシリル基、アミノオキシシリル基、オキシムシリル基、アミドシリル基が挙げられる。ここで、１つのケイ素原子に結合したこれら加水分解性基の数は１〜３の範囲から選択される。また１つのケイ素原子に結合した加水分解性基は１種であってもよく、複数種であってもよい。さらに加水分解性基と非加水分解性基が１つのケイ素原子に結合していてもよい。加水分解性ケイ素含有基としては、取り扱いが容易である点で、とくにアルコキシシリル基（モノアルコキシシリル基、ジアルコキシシリル基、トリアルコキシシリル基を含む）が好ましい。加水分解性ケイ素含有基は、オルガノポリシロキサン分子の末端に存在していても、側鎖に存在していてもよい。加水分解性ケイ素含有基は、オルガノポリシロキサンの１分子当たり少なくとも１個あればよいが、硬化速度、硬化物性の点からは、１分子当たり平均して１．５個以上あるのが好ましい。加水分解性ケイ素含有基を前記主鎖重合体に結合させる方法としては公知の方法が採用できる。
【００５２】
オルガノポリシロキサンは直鎖状であっても、３官能形（ＲＳｉＯ1.5）または４官能形（ＳｉＯ2）を含む分岐状のものであってもよい。また、硬化物の物性や用途により、必要に応じて２官能形（Ｒ2ＳｉＯ）や１官能形（Ｒ3ＳｉＯ1.5）を組み合わせてもよい（ここで、Ｒは前記の加水分解性基もしくは有機基）。さらに加水分解性ケイ含有基は分子末端、分子鎖の途中の何れに結合していてもよい。
【００５３】
本発明で用いるオルガノポリシロキサン（Ａ）の粘度は特に制約はないが過度に高粘度のものは作業性が低下したり、得られる硬化物の物性が損なわれる惧れがあるので、２５℃における粘度が０．０２５〜１００Ｐａ・ｓの範囲にあるのが望ましい。このようなオルガノポリシロキサンは、公知の方法によって製造することができるが、ＧＥ東芝シリコーン（株）製のトスシールシリーズ、信越化学工業（株）製のシーラントシリーズ、東レダウコーニング（株）製のＳＨシリーズなどの市販品を使用してもよい。
【００５４】
本発明の湿気硬化型組成物において、硬化触媒（Ｂ）または（Ｃ）の含有量は、オルガノポリシロキサン（Ａ）１００重量部に対して０．１〜２０重量部であり、特に０．５〜１０重量部が好ましい。硬化触媒（Ｂ）または（Ｃ）の含有量が前記範囲未満では硬化性能が不十分であり、一方前記範囲を超えると硬化後の硬化物の復元率、耐候性などの物性、貯蔵中の安定性が低下することがある。
【００５５】
本発明の湿気硬化型組成物には、硬化を促進し基材への密着性を良くするため、公知の種々のアミノ基置換アルコキシシラン化合物、またはその縮合物を使用することができる。具体的に例示すると、γ−アミノプロピルトリメトキシシラン、γ−アミノプロピルトリエトキシシラン、Ｎ−（トリメトキシシリルプロピル）エチレンジアミン、δ−アミノブチル（メチル）ジエトキシシラン、Ｎ，Ｎ’−ビス（トリメトキシシリルプロピル）エチレンジアミン、およびこれらの部分加水分解物などが挙げられる。また、基材への密着性の向上のために、ビニルトリエトキシシラン、ビニルトリメトキシシラン、ビニルトリイソプロポキシシランなどのビニルアルコキシシラン化合物を使用できる。
【００５６】
また本発明の湿気硬化型組成物には、さらに充填剤、着色剤、可塑剤、タレ防止剤、老化防止剤、溶剤などの硬化型組成物に通常添加される添加剤を加えてもよい。
【００５７】
例えば、充填剤としては、具体的には、炭酸カルシウム、カオリン、タルク、ヒュームドシリカ、沈降性シリカ、無水ケイ酸、含水ケイ酸、クレー、焼成クレー、ガラス、ベントナイト、有機ベントナイト、シラスバルーン、ガラス繊維、石綿、ガラスフィラメント、粉砕石英、ケイソウ土、ケイ酸アルミニウム、水酸化アルミニウム、酸化亜鉛、酸化マグネシウム、二酸化チタンなどが挙げられる。これら充填剤は単独で使用でき、また２種以上を併用できる。
【００５８】
着色剤としては、具体的には、酸化鉄、カーボンブラック、フタロシアニンブルー、フタロシアニングリーンなどが挙げられる。
【００５９】
可塑剤としては、具体的には、ジブチルフタレート、ジオクチルフタレート、ブチルベンジルフタレートなどのフタル酸エステル類、アジピン酸ジオクチル、コハク酸ジオクチル、コハク酸ジイソデシル、セバシン酸ジイソデシル、オレイン酸ブチルなどの脂肪族カルボン酸エステル類、ペンタエリスリトールエステルなどのポリオール化合物のエステル類、リン酸トリオクチル、リン酸トリクレジルなどのリン酸エステル類、エポキシ化大豆油、エポキシステアリン酸ベンジルなどのエポキシ系可塑剤、塩素化パラフィンなどが挙げられる。
【００６０】
タレ防止剤としては、具体的には、水添ヒマシ油、無水ケイ酸、有機ベントナイト、コロイド状シリカなどが挙げられる。
【００６１】
また他の添加剤としては、フェノール樹脂、エポキシ樹脂などの接着付与剤、紫外線吸収剤、ラジカル連鎖禁止剤、過酸化物分解剤、各種の老化防止剤などが挙げられる。
【００６２】
本発明の湿気硬化型組成物は、シーリング剤、コーティング剤、弾性接着剤などとして有用である。
【実施例】
【００６３】
以下に本発明を、実施例を用いて具体的に説明するが、本発明の範囲はこれによって限定されるものではない。
【００６４】
製造例１
窒素導入管を取り付けた１０００ｍｌナス型フラスコに、テトライソプロポキシジルコニウム１６４ｇ（０．５ｍｏｌ）、トリイソプロピルシラノール１７４．１ｇ（１．０ｍｏｌ）を量り込み、マグネチックスターラーにて十分に混合した。発熱がおさまり、内温が室温付近になるまで攪拌を続けた後、生成したイソプロピルアルコールを減圧留去し、ついで減圧蒸留して、淡黄色液体のジルコニウム化合物Ａを２７２ｇ（収率９８％）得た。この化合物をＦＴ−ＩＲにて分析し、シラノールの吸収（３４３５ｃｍ-1）が存在しないことを確認した。また、次の元素分析の結果より、ジイソプロポキシビス（トリイソプロピルシロキシ）ジルコニウムであることを確認した。
【００６５】
Ｃ（％）  Ｈ（％）  Ｏ（％）  Ｚｒ（％）  Ｓｉ（％）
測定値    52.0      10.0      11.7       16.3        10.0
理論値    51.8      10.2      11.5       16.4        10.1
【００６６】
製造例２
窒素導入管を取り付けた１０００ｍｌナス型フラスコに、テトラブトキシジルコニウム１９２ｇ（０．５ｍｏｌ）、トリイソプロピルシラノール１７４．１ｇ（１．０ｍｏｌ）を量り込み、マグネチックスターラーにて十分に混合した。発熱がおさまり、内温が室温付近になるまで攪拌を続けた後、生成したブタノールを減圧留去し、ついで減圧蒸留して、淡黄色液体のジルコニウム化合物Ｂを２７７ｇ（収率９５％）得た。この化合物をＦＴ−ＩＲにて分析しシラノールの吸収（３４３５ｃｍ-1）が存在しないことを確認した。また、次の元素分析の結果より、ジブトキシビス（トリイソプロピルシロキシ）ジルコニウムであることを確認した。
【００６７】
Ｃ（％）  Ｈ（％）  Ｏ（％）  Ｚｒ（％）  Ｓｉ（％）
測定値    53.3      10.4      11.2       15.6         9.5
理論値    53.5      10.3      11.0       15.6         9.6
【００６８】
製造例３
窒素導入管を取り付けた１０００ｍｌナス型フラスコに、テトライソプロポキシジルコニウム１６４ｇ（０．５ｍｏｌ）、トリメチルシラノール９１ｇ（１．０ｍｏｌ）を量り込み、マグネチックスターラーにて十分に混合した。発熱がおさまり、内温が室温付近になるまで攪拌を続けた後、生成したイソプロピルアルコールを減圧留去し、ついで減圧蒸留して、黄色液体のジルコニウム化合物Ｃを１９０ｇ（収率９８％）得た。この化合物をＦＴ−ＩＲにて分析しシラノールの吸収（３４３５ｃｍ-1）が存在しないことを確認した。また、次の元素分析の結果より、ジイソプロポキシビス（トリメチルシロキシ）ジルコニウムであることを確認した。
【００６９】
Ｃ（％）  Ｈ（％）  Ｏ（％）  Ｚｒ（％）  Ｓｉ（％）
測定値    37.0      8.5       16.4       23.5        14.6
理論値    37.2      8.3       16.5       23.5        14.5
【００７０】
製造例４
窒素導入管を取り付けた１０００ｍｌナス型フラスコに、テトライソプロポキシジルコニウム１６４ｇ（０．５ｍｏｌ）、トリエチルシラノール１３２ｇ（１．０ｍｏｌ）を量り込み、マグネチックスターラーにて十分に混合した。発熱がおさまり、内温が室温付近になるまで攪拌を続けた後、生成したイソプロピルアルコールを減圧留去し、ついで減圧蒸留して、黄色液体のジルコニウム化合物Ｄを２３１ｇ（収率９８％）得た。この化合物をＦＴ−ＩＲにて分析しシラノールの吸収（３４３５ｃｍ-1）が存在しないことを確認した。また、次の元素分析の結果より、ジイソプロポキシビス（トリエチルシロキシ）ジルコニウムであることを確認した。
【００７１】
Ｃ（％）  Ｈ（％）  Ｏ（％）  Ｚｒ（％）  Ｓｉ（％）
測定値    46.0      9.5       13.4       19.1        11.9
理論値    45.8      9.4       13.6       19.3        11.9
【００７２】
製造例５
窒素導入管を取り付けた１０００ｍｌナス型フラスコに、テトライソプロポキシジルコニウム１６４ｇ（０．５ｍｏｌ）、トリイソプロピルシラノール２６１．２ｇ（１．５ｍｏｌ）を量り込み、マグネチックスターラーにて十分に混合した。発熱がおさまり、内温が室温付近になるまで攪拌を続けた後、生成したイソプロピルアルコールを減圧留去し、ついで減圧蒸留して、淡黄色液体のジルコニウム化合物Ｅを３２８ｇ（収率９８％）得た。この化合物をＦＴ−ＩＲにて分析しシラノールの吸収（３４３５ｃｍ-1）が存在しないことを確認した。また、次の元素分析の結果より、イソプロポキシトリス（トリイソプロピルシロキシ）ジルコニウムであることを確認した。
【００７３】
Ｃ（％）  Ｈ（％）  Ｏ（％）  Ｚｒ（％）  Ｓｉ（％）
測定値    53.7      10.5      9.5        13.5        12.8
理論値    53.7      10.5      9.6        13.6        12.6
【００７４】
製造例６
窒素導入管を取り付けた１０００ｍｌナス型フラスコに、テトライソプロポキシジルコニウム１６４ｇ（０．５ｍｏｌ）、トリイソプロピルシラノール８７．１ｇ（０．５ｍｏｌ）を量り込み、マグネチックスターラーにて十分に混合した。発熱がおさまり、内温が室温付近になるまで攪拌を続けた後、生成したイソプロピルアルコールを減圧留去し、ついで減圧蒸留して、無色液体のジルコニウム化合物Ｆを２１７ｇ（収率９８％）得た。この化合物をＦＴ−ＩＲにて分析しシラノールの吸収（３４３５ｃｍ-1）が存在しないことを確認した。また、次の元素分析の結果より、トリイソプロポキシトリイソプロピルシロキシジルコニウムであることを確認した。
【００７５】
Ｃ（％）  Ｈ（％）  Ｏ（％）  Ｚｒ（％）  Ｓｉ（％）
測定値    45.5      8.9      20.1       19.5        6.0
理論値    45.6      8.9      20.3       19.3        5.9
【００７６】
製造例７
窒素導入管を取り付けた１０００ｍｌナス型フラスコに、テトライソプロポキシジルコニウム１６４ｇ（０．５ｍｏｌ）、トリブチルシラノール２１６ｇ（１．０ｍｏｌ）を量り込み、マグネチックスターラーにて十分に混合した。発熱がおさまり、内温が室温付近になるまで攪拌を続けた後、生成したイソプロピルアルコールを減圧留去し、ついで減圧蒸留して、淡黄色液体のジルコニウム化合物Ｇを３１４ｇ（収率９８％）得た。この化合物をＦＴ−ＩＲにて分析しシラノールの吸収（３４３５ｃｍ-1）が存在しないことを確認した。また、次の元素分析の結果より、ジイソプロポキシビス（トリブチルシロキシ）ジルコニウムであることを確認した。
【００７７】
Ｃ（％）  Ｈ（％）  Ｏ（％）  Ｚｒ（％）  Ｓｉ（％）
測定値    56.1      10.7      10.2        14.1        8.9
理論値    56.3      10.7      10.0        14.2        8.8
【００７８】
製造例８
窒素導入管を取り付けた１０００ｍｌナス型フラスコに、テトライソプロポキシジルコニウム１６４ｇ（０．５ｍｏｌ）、トリメチルシラノール１８２ｇ（２．０ｍｏｌ）を量り込み、マグネチックスターラーにて十分に混合した。発熱がおさまり、内温が室温付近になるまで攪拌を続けた後、生成したイソプロピルアルコールを減圧留去し、ついで減圧蒸留して、淡黄色液体のジルコニウム化合物Ｈを２２０ｇ（収率９８％）得た。この化合物をＦＴ−ＩＲにて分析しシラノールの吸収（３４３５ｃｍ-1）が存在しないことを確認した。また、次の元素分析の結果より、テトラ（トリメチルシロキシ）ジルコニウムであることを確認した。
【００７９】
Ｃ（％）  Ｈ（％）  Ｏ（％）  Ｚｒ（％）  Ｓｉ（％）
測定値    32.2      8.0       14.2       20.4        25.2
理論値    32.2      8.1       14.3       20.3        25.1
【００８０】
製造例９
窒素導入管を取り付けた２０００ｍｌナス型フラスコに、テトライソプロポキシジルコニウム１６４ｇ（０．５ｍｏｌ）、トリイソプロピルシラノール３４８．２ｇ（２．０ｍｏｌ）を量り込み、マグネチックスターラーにて十分に混合した。発熱がおさまり、内温が室温付近になるまで攪拌を続けた後、生成したイソプロピルアルコールを減圧留去し、ついで減圧蒸留して、淡黄色液体のジルコニウム化合物Ｉを３８４ｇ（収率９８％）得た。この化合物をＦＴ−ＩＲにて分析しシラノールの吸収（３４３５ｃｍ-1）が存在しないことを確認した。また、次の元素分析の結果より、テトラ（トリイソプロピルシロキシ）ジルコニウムであることを確認した。
【００８１】
Ｃ（％）  Ｈ（％）  Ｏ（％）  Ｚｒ（％）  Ｓｉ（％）
測定値    55.0      10.6      8.4        11.7       14.3
理論値    55.1      10.8      8.2        11.6       14.3
【００８２】
製造例１０
窒素導入管を取り付けた１０００ｍｌナス型フラスコに、テトラブトキシジルコニウム１９２ｇ（０．５ｍｏｌ）、トリイソプロピルシラノール１４０ｇ（０．８ｍｏｌ）を量り込み、マグネチックスターラーにて十分に混合した。発熱がおさまり、内温が室温付近になるまで攪拌を続けた後、生成したブチルアルコールを減圧留去して、淡黄色液体の反応生成物Ｊを２７０ｇ（収率９９％）得た。この反応生成物をＦＴ−ＩＲにて分析し、シラノールの吸収（３４３５ｃｍ-1）が存在しないことを確認した。さらに、この反応生成物はトリブトキシトリイソプロピルシロキシジルコニウムを主体とする一般式（１）で表されるジルコニウム化合物の混合物とテトラブトキシジルコニウムとの混合物（前者９５モル％、後者５モル％）であることをＮＭＲにより確認した。
【００８３】
実施例１〜１８
加水分解性ケイ素含有基を有するオルガノポリシロキサン（ＧＥ東芝シリコーン（株）製トスシール３７１）１００重量部に対して、製造例１、２、３、４、５、６、７、８、９または１０で得られたジルコニウム化合物Ａ、Ｂ、Ｃ、Ｄ、Ｅ、Ｆ、Ｇ、Ｈ、Ｉまたは反応生成物Ｊ、および表１に示される各種添加剤を表１に示される重量部数で配合し（ただし、実施例１、３、５では各種添加剤を配合しなかった）、混練して湿気硬化型組成物を調製した。
【００８４】
得られた湿気硬化型組成物について、硬化時間（半ゲル化し流動性のなくなるまでの時間）を測定した。なお、材料の配合、混練、硬化までの操作は２５℃、６０％ＲＨの雰囲気下で行った。結果を表１に示す。
【００８５】
比較例１〜８
加水分解性ケイ素含有基を有するオルガノポリシロキサン（ＧＥ東芝シリコーン（株）製トスシール３７１）１００重量部に対して、シリコーンの硬化触媒として用いられている従来の錫化合物としてジブチル錫ジラウレートまたはジブチル錫ジアセテート、チタン化合物として、テトライソプロポキシチタン、チタンテトラアセチルアセトネートまたはジイソプロポキシチタンビス（エチルアセトアセテート）、および各種添加剤を表２に示される重量部数で配合し（ただし、比較例３、５、７では各種添加剤を配合しなかった）、混練して硬化型組成物を調製し、得られた硬化型組成物について実施例１〜１８と同様にして硬化時間を測定した。結果を表２に示す。
【００８６】
また、表１、２に示す材料の詳細はつぎのとおりである。
炭酸カルシウム：充填剤
ノクラックＮＳ−６：老化防止剤（大内新興化学工業（株）製）
スモイルＰ−３５０：流動パラフィン（村松石油（株）製）
ネオスタンＵ−２００：ジブチル錫ジアセテート（日東化成（株）製）
ネオスタンＵ−１００：ジブチル錫ジラウレート（日東化成（株）製）
テトライソプロポキシチタン：東京化成（株）製、特級試薬
チタンテトラアセチルアセトネート：東京化成（株）製、特級試薬
サニーキャットＴ−１００：ジイソプロポキシチタンビス（エチルアセトアセテート）                            （日東化成（株）製）
【００８７】
【表１】
2004231649.tif 000010
【００８８】
【表２】
2004231649.tif 000011
【００８９】
表１および表２から明らかなように、一般式（１）で表される特定のジルコニウム化合物を硬化触媒として含有する本発明の湿気硬化型組成物は、従来の湿気硬化型組成物に比べ早く硬化する。また、実施例１と２、実施例３と４、実施例５と６の対比から明らかなように、各種添加剤に微量に含まれる水分で失活することなく安定的に使用可能である。
【００９０】
さらに、実施例１８から明らかなように、一般式（１）で表される特定のジルコニウム化合物とテトラアルコキシジルコニウムとの混合物を使用すると、硬化性能がより向上される。